(57)【要約】　　【課題】　塗料組成物及びその塗料組成物を塗布する方法が提供される。　　【解決手段】　その塗料組成物は充填剤粒子、結合剤及び水のような液体キャリヤ−を含む。充填剤粒子は１００〜６００ミクロンの範囲内の平均粒度、好適には２００〜４５０ミクロンの範囲内の平均粒度を有する。塗料組成物は、１５〜５０重量％の液体キャリヤ−と３５〜９０重量％の乾燥固形分充填剤粒子から成る。その塗料組成物は、塗布する基板の吸音性能特性を維持し、基板にテキスチャ外観を与えて、周囲のパネルと事実上区別できない基板にする。　　【選択図】　図３
2004124094.tif 000002
【特許請求の範囲】
【請求項１】
　１００〜６００ミクロンの範囲内の平均粒度を有し、乾燥固形分を基準にして３５〜９０重量％の充填剤粒子；　結合剤；及び液体キャリヤ−から成り、５０〜８５％の範囲内の固形分を有することを特徴とする塗料組成物。
【請求項２】
　前記結合剤は、エポキシ、ウレタン、メラミン、ポリエステル、ビニル重合体、デンプン、タンパク質及びそれらの混合物から成る群から選択されることを特徴とする請求項１記載の塗料組成物。
【請求項３】
　前記結合剤は、酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物から成る群から選択される単量体から生成されることを特徴とする請求項１記載の塗料組成物。
【請求項４】
　前記充填剤粒子は、炭酸カルシウム、ドロマイト、及びそれらの混合物から成る群から選択されることを特徴とする請求項１記載の方法。
【請求項５】
　前記固形分が７０〜８０重量％の範囲内であることを特徴とする請求項１記載の方法。
【請求項６】
　さらに、顔料から成り、該顔料：結合剤の比が乾燥固形分を基準にして５：１〜３０：１の範囲内であることを特徴とする請求項１記載の方法。
【請求項７】
　前記充填剤粒子が２００〜４５０ミクロンの範囲内の平均粒度を示すことを特徴とする請求項１記載の塗料組成物。
【請求項８】
　さらに、シリカ、二酸化チタン、硫酸バリウム、粘土、マイカ、タルク、パ−ライト、セッコウ、珪灰石、カルサイト、三水和アアルミニウム、酸化亜鉛、硫酸亜鉛及びそれらの混合物から成る群から選択される二次粒子から成ることを特徴とする請求項１記載の塗料組成物。
【請求項９】
　前記二次粒子が０．１〜３０ミクロンの範囲内の平均粒度を有することを特徴とする請求項８記載の塗料組成物。
【請求項１０】
　前記二次粒子が、前記塗料組成物の乾燥固形分を基準にして５〜５５重量％から成ることを特徴とする請求項８記載の塗料組成物。
【請求項１１】
　パンチ穴、ホィ−ル磨耗、エンボシング及びエロ−ジョンが実質的に無い表面及び裏面を有し、１．９０ｃｍ以下の厚さを有する基板；及び　前記表面に塗布され、塗布された基板が０．５０以上のＮＲＣ値及び１０．７６ｍｌ／ｍ2のテクスチャ値を有する塗料組成物、
から成ることを特徴とする吸音板。
【請求項１２】
　前記吸音板が０．６５以上のＮＲＣ値を示すことを特徴とする請求項１１記載の吸音板。
【請求項１３】
　さらに、塗料組成物を塗布されたスクリムから成り、該塗布されたスクリムが基板の表面に貼られることを特徴とする請求項１１記載の吸音板。
【請求項１４】
　前記塗料組成物が、１００〜６００ミクロンの範囲内の平均粒度を有し乾燥固形分を基準にして３５〜９０重量％の充填剤粒子から成ることを特徴とする請求項１１記載の吸音板。
【請求項１５】
　前記充填剤粒子が２００〜４５０ミクロンの範囲内の平均粒度を示すことを特徴とする請求項１４記載の吸音板。
【請求項１６】
　前記充填剤粒子は、炭酸カルシウム、ドロマイト、およびそれらの混合物から成る群から選択されることを特徴とする請求項１４記載の吸音板。
【請求項１７】
　前記塗料組成物は、さらに、酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物から成る群から選択される結合剤から成ることを特徴とする請求項１４記載の吸音板。
【請求項１８】
　さらに、顔料から成り、該顔料：結合剤の比が乾燥固形分を基準にして５：１〜３０：１の範囲内であることを特徴とする請求項１７記載の吸音板。
【請求項１９】
　さらに、シリカ、二酸化チタン、硫酸バリウム、粘土、マイカ、タルク、パ−ライト、セッコウ、珪灰石、カルサイト、三水和アアルミニウム、酸化亜鉛、硫酸亜鉛及びそれらの混合物から成る群から選択される二次粒子から成ることを特徴とする請求項１７記載の吸音板。
【請求項２０】
　前記二次粒子が０．１〜３０ミクロンの範囲内の平均粒度を有することを特徴とする請求項１９記載の吸音板。
【請求項２１】
　前記組成物が、乾燥固形分を基準にして５〜５５重量％の範囲内の前記二次粒子から成ることを特徴とする請求項１９記載の吸音板。
【請求項２２】
　前記基板が鉱物繊維板であることを特徴とする請求項１１記載の吸音板。
【請求項２３】
　スクリム；及び　該スクリムに塗布された塗料組成物から成り、６００〜９００ｍｓｋ　ｒａｙｌｓの範囲内の通気抵抗及び１０．７６〜３４．９８ｍｌ／ｍ2の範囲内のテクスチャ値を有することを特徴とするコ−テッド・スクリム。
【請求項２４】
　前記コ−テッド・スクリムが、９８％以上の隠蔽力を有することを特徴とする請求項２３記載のコ−テッド・スクリム。
【請求項２５】
　前記塗料組成物が、１００〜６００ミクロンの範囲内の平均粒度を有し乾燥固形分を基準にして３５〜９０重量％の充填剤粒子を有することを特徴とする請求項２３記載のコ−テッド・スクリム。
【請求項２６】
　前記充填剤粒子は、炭酸カルシウム、ドロマイト、およびそれらの混合物から成る群から選択されることを特徴とする請求項２５記載のコ−テッド・スクリム。
【請求項２７】
　前記塗料組成物は、酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物から成る群から選択される二次粒子から成ることを特徴とする請求項２５記載のコ−テッド・スクリム。
【請求項２８】
　前記二次粒子が０．１〜３０ミクロンの範囲内の平均粒度を有することを特徴とする請求項２７記載のコ−テッド・スクリム。
【請求項２９】
　前記塗料組成物が、前記塗料組成物の乾燥固形分を基準にして５〜５５重量％の前記二次粒子を含有することを特徴とする請求項２７記載のコ−テッド・スクリム。
【請求項３０】
　前記塗料組成物は、さらに、酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物から成る群から選択される単量体から生成される重合体の結合剤から成ることを特徴とする請求項２５記載のコ−テッド・スクリム。
【請求項３１】
　前記塗料組成物が、さらに、顔料から成り、乾燥固形分を基準にして５：１〜３０：１の範囲内の顔料：結合剤の比を有することを特徴とする請求項３０記載のコ−テッド・スクリム。
【請求項３２】
　前記充填剤粒子が、２００〜４５０ミクロンの範囲内の平均粒度を有するすことを特徴とする請求項２５記載のコ−テッド・スクリム。
【請求項３３】
　前記塗料組成物が５０〜８５％の範囲内の固形分顔料を有することを特徴とする請求項２３記載のコ−テッド・スクリム。
【請求項３４】
　格子；　該格子によって吊下げられ、各々が１０．７６〜３４．９８ｍｌ／ｍ2の範囲内のテクスチャ−値を有する複数の吸音パネル；及び　前記格子によって吊下げられ、１０．７６〜３４．９８ｍｌ／ｍ2の範囲内のテクスチャ−値及び６００〜９００ｍｓｋ　ｒａｙｌｓの範囲内の通気抵抗を有するコ−テッド・スクリムから成ることを特徴とする吊天井システム。
【請求項３５】
　前記コ−テッド・スクリムが、９８％以上の隠蔽力を有することを特徴とする請求項３４記載の吊天井システム。
【請求項３６】
　前記複数の吸音板の各々が０．５０以上のＮＲＣ値を示すことを特徴とする請求項３４記載の吊天井システム。
【請求項３７】
　前記コ−テッド・スクリム及び前記複数の吸音板の各々が相互に１０．７６ｍｌ／ｍ2以内のテクスチャ−値を有することを特徴とする請求項３４記載の吊天井システム。
【請求項３８】
　前記コ−テッド・スクリム及び前記複数の吸音板の各々が相互に５．３８ｍｌ／ｍ2以内テクスチャ−値を有することを特徴とする請求項３７記載の吊天井システム。
【請求項３９】
　前記コ−テッド・スクリムが、１００〜６００ミクロンの範囲内の平均粒度を示し、乾燥固形分を基準にして３５〜９０重量％の充填剤粒子から成る塗料組成物で被覆されることを特徴とする請求項３４記載の吊天井システム。
【請求項４０】
　前記充填剤粒子が、２００〜４５０ミクロンの範囲内の平均粒度を有することを特徴とする請求項３９記載の吊天井システム。
【請求項４１】
　前記充填剤粒子は、炭酸カルシウム、ドロマイト、およびそれらの混合物から成る群から選択されることを特徴とする請求項３９記載の吊天井システム。
【請求項４２】
　前記塗料組成物は、さらに、酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物から成る群から選択される単量体から生成される重合体の結合剤から成ることを特徴とする請求項３９記載の吊天井システム。
【請求項４３】
　さらに、シリカ、二酸化チタン、硫酸バリウム、粘土、マイカ、タルク、パ−ライト、セッコウ、珪灰石、カルサイト、三水和アアルミニウム、酸化亜鉛、硫酸亜鉛及びそれらの混合物から成る群から選択される二次粒子から成ることを特徴とする請求項３９記載の吊天井システム。
【請求項４４】
　前記二次粒子が０．１〜３０ミクロンの範囲内の平均粒度を有することを特徴とする請求項４３記載の吊天井システム。
【請求項４５】
　前記二次粒子が、乾燥固形分を基準にして５〜５５重量％から成ることを特徴とする請求項４３記載の吊天井システム。
【請求項４６】
　さらに、顔料から成り、該顔料：結合剤の比が乾燥固形分を基準にして５：１〜３０：１の範囲内であることを特徴とする請求項４２記載の吊天井システム。
【請求項４７】
　さらに、前記コ−テッド・スクリム上に配置されるフラットパネル・サウンドラジエ−タ・パネルから成ることを特徴とする請求項３４記載の吊天井システム。
【請求項４８】
　充填剤粒子、結合剤及び液体キャリヤ−を有する塗料組成物を提供する工程；　前記塗料組成物を高容積、低圧噴霧装置から多孔質基板に噴霧する工程；及び　前記コ−テッド基板を乾燥する工程から成り；得られたコ−テッド基板が、１０．７６〜３４．９８ｍｌ／ｍ2の範囲内のテクスチャ値及び６００〜９００ｍｓｋ　ｒａｙｌｓの範囲内の通気抵抗を有することを特徴とする塗料を基板に塗布する方法。
【請求項４９】
　噴霧が０．７〜２．１ｋｇ／ｃｍ2の噴霧圧力で行われることを特徴とする請求項４８記載の方法。
【請求項５０】
　前記コ−テッド・スクリムが、９８％以上の隠蔽力を示すことを特徴とする請求項４８記載の方法。
【請求項５１】
　前記充填剤粒子が、１００〜６００ミクロンの範囲内の平均粒度を有し乾燥固形分を基準にして３５〜９０重量％の量を有することを特徴とする請求項４８記載の方法。
【請求項５２】
　前記充填剤粒子は、炭酸カルシウム、ドロマイト、およびそれらの混合物から成る群から選択されることを特徴とする請求項５１記載の方法。
【発明の詳細な説明】
【技術分野】
【０００１】
　本発明は、一般に吸音パネルを有する天井システムに関し、詳しくはフラットパネル・サウンドラジエ−タの吸音スクリム及び吸音パネル用塗料、及びこれら塗料の塗布方法に関するものである。
【背景技術】
【０００２】
　経済のサ−ビス部門の成長につれ、益々、労働者は自分が製造設備よりも事務所にいることに気づく。融通性があり変更可能なスペ−スの必要性は、オ−プンプランの作業空間、低い高さ、可動式仕切を備えた大きな部屋、及び吊天井をもたらしてきた。ワ−クスタテ−ションの密度も増して、所定の物理的スペ−スをより多くの作業者が占めている。さらに、スピ−カ−ホ−ン、会議技術、及び大きな音反射スクリ−ン及び音声入力を備えたマルチメディア・コンピュ−タは職場の騒音レベルを高くする傾向にある。
【０００３】
　職場内の騒音の増加に応じて、吸音天井パネルを有する吊天井は開発されて、限られた空間内の外来の騒音を吸収して静かにさせるようになってきた。かかるパネルのモジュラ−設計は、取付け及び職場空間の変更を容易にさせる。ビルの設計者はしばしばモジュラ−吸音パネルをかれらの設計内の標準システムとして特定している。吸音パネルは、音の吸収及び減衰をさせ、かつ快適な一体式外観を提供することによって作業環境を良くすることができる。高い音響吸収及び快適な外観を備えた吊天井の特定の重要性が増してきている。
【０００４】
　ビルの設計者は実質的に一体構造の天井を利用することを好む。かかる天井は下から天井を見る人に快適な外観を提供する。スピ−カは、天井が吊天井格子吸音パネルで作られているオフィス空間にしばしば必要である。スピ−カ−は、ペ−ジングメッセ−ジ、音楽及びバックグラウンド・マスキングサウンドのような職場における音を提供するのに必要である。そのバックグラウンド・マスキングサウンドは、換気装置のようなインフラストラクチャ−システムからの好ましくない騒音作用を減らし、スピ−チ騒音をマスクして大きなスピ−チ・プライバシ−にさせる。残念ながら、多くのスピ−カ−システムは天井システムに視覚的に一体化していない、その結果、天井の必要な一体式外観を妨げている。
【０００５】
　例えば、多くのスピ−カ−システムは、取付けたとき吸音パネルの面の下に突出し、したがって、天井の平らな表面を妨げる。スピ−カ・システムのあるものは、吸音パネルに穴を開けて、スピ−カ−に開口内の丸い穴開きグリルを取付けている。かかるスピ−カ−グリルは有効であるが、天井の一体式外観を損ない、不体裁と考えられる。
【０００６】
　さらに最近はフラットパネル・サウンドラジエ−タがこれらの伝統的なスピ−カ−に代って利用されている。そのフラットパネル・サウンドラジエ−タは、天井の面と同一の広がりをもち、天井パネルのサイズ及び外観を有するので、伝統的なスピ−カ−より視覚的により快適である。しかしながら、現存のフラットパネル・サウンドラジエ−タは一般に、表の色及びテキスチャが周囲の天井タイルと調和しないので見分けられる。従って、これらのフラットパネル・サウンドラジエ−タは許容できない外観であると考えられる。
【特許文献１】米国特許第６、３８６、３１５号
【発明の開示】
【発明が解決しようとする課題】
【０００７】
　フラットパネル・サラウンドラジエ−タの外観及びテクスチャを吸音板の周囲に類似させるために、これまでフラットパネル・サラウンドラジエ−タの表面に塗布する塗料の開発の試みが行われてきた。しかしながら、必要な音響透明度を提供し続けながら、快適な外観及びテクスチャをもった表材料を提供する塗料の配合及びその塗布方法が困難であることが証明されている。
【課題を解決するための手段】
【０００８】
　本発明は、吸音パネルのような基板、フラットパネル・サラウンドラジエ−タの表又はスクリムに塗布されたときに、基板の吸音特性を維持し基板に表面のテキスチャ（きめ）を与えて、壁又は吊天井システムにおける周囲のパネルと視覚的に区別できなくする塗料組成物を提供する。従って、壁又は吊天井システムに一体的外観が得られる。
【０００９】
　要約すると、その塗料組成物は充填剤粒子、結合剤及び水のような液体キャリヤ−から成る。その充填剤粒子は、約１００〜６００ミクロン、好適には約２００〜４５０ミクロンの範囲内の平均粒度を有する。その塗料組成物は約１５〜５０重量％の液体キャリヤ−及び、乾燥固形分を基準にして３５〜９０重量％の充填剤粒子から成る。
【００１０】
　また、本発明は塗料組成物を基板に塗布する方法を提供する。その方法は、充填剤粒子、結合剤及び液体キャリヤ−を有する塗料組成物を提供する工程；前記塗料組成物を高容積、低圧噴霧装置を使用して多孔質基板に塗布する工程；及びその塗布された基板を乾燥する工程から成る。
【００１１】
得られたコ−テッド基板は、１０．７６〜３４．９８ｍｌ／ｍ2の範囲内のテクスチャ値及び６００〜９００ｍｓｋ　ｒａｙｌｓの範囲内の通気抵抗値を有する。
【００１２】
　また、本発明は、６００〜９００ｍｓｋ　ｒａｙｌｓの範囲内の通気抵抗値及び１０．７６以上のテクスチャ値を示すコ−テッドスクリムに関する。そのコ−テッド・スクリムは少くとも９８％の隠蔽力も有する。そのコ−テッドスクリムは、音響透明度及びテクスチャ−ド外観が必要な吸音板、フラットパネル・サラウンドラジエ−タ、壁、家具、キュビクル仕切、ＨＶＡＣシステム又は他の構造物と連結して使用される。コ−テッドスクリムは織り又は不織りガラス繊維のような不織り多孔質材料及び本発明の塗料組成物を含む。
【００１３】
　テクスチャ−ド外観を示す吸音パネルも本発明に包含される。その吸音パネルは木材及び鉱物繊維板のような基板（支持体）及び本発明の塗料組成物を含む。その基板はパンチ孔、ホィ−ル磨耗、エンボシング及びエロ−ジョンを実質的に含まない表面及び裏面を有する。本発明の吸音天井パネルは約０．５以上のＮＲＣ値及び約１０．７６ｍｌ／ｃｍ2以上のテクスチャ−値を示す。別の実施態様における吸音パネルは基板と前記のコ−テッド・スクリムから構成される。
【００１４】
　さらに、本発明は、格子、該格子に支えられる複数の吸音板及び少なくとも１つのコ−テッド・スクリムを有する吊天井を提供する。そのコ−テッド・スクリム及び複数の吸音パネルは一体式の外観を提供する類似の表面テキスチャを示す。その吊天井はさらにコ−テッド・スクリム上に配置されるフラットパネル・サウンドラジエ−タを含む。
【発明の効果】
【００１５】
本発明により、吸音パネルのような基板、フラットパネル・サラウンドラジエ−タの表又はスクリムに塗布されたときに、基板の吸音特性を維持し基板に表面のテキスチャ（きめ）を与えて、壁又は吊天井システムにおける周囲のパネルと視覚的に区別できなくする塗料組成物を提供できる、従って、壁又は吊天井システムに一体的外観が得られるという、優れた効果が期待される。
【発明を実施するための最良の形態】
【００１６】
　本発明は、以下にさらに詳細に記載され、添付図面に示される。本発明の塗料組成物は充填剤粒子、結合剤及び液体キャリヤを含む。その充填剤粒子は、基板（支持体）にきめのある外観を与えるのに十分な大きさであるが、基板内の開口部を完全にふさぐ又は目止めをしない傾向にある。その充填剤粒子は約１００〜６００ミクロン、好適には約２００〜４５０ミクロンの範囲内の平均粒度を有する。その充填剤粒子は乾燥固形分を基準にして塗料組成物の約３５〜９０％を構成して、炭酸カルシウム、ドロマイト、ドロマイト石灰石又はそれらの混合物製である。炭酸カルシウム粒子は約４５０ミクロンの平均粒度を有し、３０メッシュの篩を通して選別される。適当な炭酸カルシウム粒子材料の一例は、Ｈｕｂｅｒ　Ｅｎｇｉｎｅｅｒｉｎｇ　Ｍａｔｅｒｉａｌｓ　によって製造される商品名「Ｇｅｏｔｅｘ´ｓ　ＴＸＳ」である。ドロマイト粒子は、一般に約２６０ミクロンの平均粒度を示す。適当なドロマイトの一例はＳｐｅｃａｌｔｙ　Ｍｉｎｅｒａｌｓ社の製品「ＤＦ３０１５」である。
【００１７】
　結合剤は、天然重合体、改質天然重合体、合成重合体及びそれらの混合物から選択する。その合成重合体は次の単量体から生成する：酢酸ビニル、プロピオン酸ビニル、酪酸ビニル、エチレン、塩化ビニル、塩化ビニリデン、フッ化ビニル、フッ化ビニリデン、アクリル酸エチル、アクリル酸メチル、アクリル酸プロピル、アクリル酸ブチル、メタクリル酸エチル、メタクリル酸メチル、メタクリル酸ブチル、メタクリル酸ヒドロキシエチル、スチレン、ブタジェン、ウレタン、エポキシ、メラミン、エステル及びそれらの混合物。天然及び改質天然重合体はタンパク質及びデンプンのような炭水化物から選択する。顔料が塗料組成物に含まれる場合の結合剤の濃度は、顔料：結合剤の比が乾燥固形分を基準にして約５：１〜３０：１の範囲内であるような濃度である。
【００１８】
　本発明の塗料組成物の液体キャリヤ含量は、固体分の濃度が塗料組成物の約５０〜８５重量％の範囲内となるように変えることができる。その結果、液体キャリヤ含量は塗料組成物の約１５〜５０重量％の範囲内にできる。一実施態様における塗料組成物は約７０〜８０重量％の範囲内の固体分濃度を有する。
【００１９】
　本発明の塗料組成物は一般にＢ型粘度計の１０ｒｐｍで測定して約１１００〜５０００ｃｐｓの範囲内の粘度を示す。一実施態様における塗料組成物の粘度は、サスペンションが安定で塗料組成物がスクリム又はパネルのような基板に塗布されたときに広がりが最小になる粘度である。
【００２０】
　充填剤、結合剤及び液体キャリヤ−の他に、塗料組成物は色、光沢、耐久性及び他の必要な性質を塗布した表面に与える二次粒子、分散剤、脱泡剤及び増粘剤を含む。一般に、二次粒子は約０．１〜３０ミクロンの範囲内の平均粒度を有して塗料組成物の乾燥固形分を基準にして約５〜５５％を構成する。二次粒子は、シリカ、二酸化チタン、硫酸バリウム、粘土、マイカ、タルク、パ−ライト、セッコウ、珪灰石、カルサイト、三水和アアルミニウム、酸化亜鉛、硫酸亜鉛、重合体、顔料及びそれらの混合物から選択される。一例の実施態様おいて、塗料組成物に使用される充填剤粒子及び二次粒子は、石灰石、ドロマイト、シリカ及びそれらの混合物から選択される。別の例の実施態様における塗料組成物は充填剤粒子及び炭酸カルシウム、二酸化チタン、粘土及びそれらの混合物から選択される二次粒子を含む。
【００２１】
　さらに、Ａｓｈｌａｎｎｄ　Ｃｈｅｍｉｃａｌ社から入手できるようなピロリン酸四ナトリウムが分散剤として使用される。また、ヒドロキシエチルセルロ−スの３０％溶液も増粘剤として使用される。ヒドロキシエチルセルロ−スの例は、Ｈｅｒｃｕｌｅｓ社からの商品名「Ｎａｔｒｏｓｏｌ　ＦＰＳ−ＨＢ」である。
【００２２】
　本発明の塗料組成物は、基板に必要なきめのある外観及び吸音特性を提供するためにＨＶＬＰ（高容積、低圧）装置を使用して基板に塗布できる。ＨＶＬＰ噴霧ガンを使用した塗料組成物の吹付け分散模様は、基板内の孔を完全に目詰りさせないで基板を被覆するのに必要な分離を提供する。基板の孔の目詰り又はシ−ルは吸音パネル又はフラットパネル・サウンドラジエ−タに必要な音響透明度を防止又は著しく下げる傾向にある。
【００２３】
　一般に、塗料組成物はＨＶＬＰ噴霧ガンと流れ接続の圧力タンクに供給される。例えば、圧力タンクはＢｉｎｋｓ社製の１ガロン（３．７８リッタ−）タンクで、ＨＶＬＰ噴霧ガンはＢｉｎｋｓ社製のＭａｃｈ　１ＳＬ型又はＭａｃｈ　１Ａ型で９０９ＶＴ流体チップ（先端）及び９０５Ｐエアチップを装備している。ＨＶＬＰ噴霧ガンで使用の流体チップ又は流体ノズルは、ノズル又は噴霧ガンを詰まらせることなく充填剤粒子を流通させるのに十分大きな開口を有する。ＨＶＬＰ噴霧ガンは、他の空気噴霧塗布法によって提供されるよりも低射出速度を塗料組成物に与え、それによって基板からの塗料の跳ね返りを最少にして、より狭く限定されたパタ−ンに分布された大きな液滴を発生する傾向がある。ＨＶＬＰ噴霧装置は粗いテキスチャを示して、基板の必要な吸音特性を維持する不連続仕上をする傾向がある。
【００２４】
　本発明の塗料組成物は、基板にＨＶＬＰ噴霧ガンで塗布して単コ−ト又は単層を形成し、次に乾燥させる又は加熱条件下で乾燥させる。塗料組成物の追加コ−ト又は層は最初のコ−トの上に塗布し、各塗布工程の間に乾燥工程を行う。仕上コ−ティングは大きな充填剤粒子を含有する被覆層の上に塗布される。濾過、トランスファ−、乾燥及び処理のような他の工程は必要に応じて行う。また、表面に被膜を提供するために、本発明の塗布プロセスにはダイアフラムポンブ、ピストンポンプ、往復又は固定ガンを備えた自動化塗料ブ−スの使用のような他のプロセス工程が含まれる。
【００２５】
　上記範囲内の塗料組成物内の成分の変化、並びに圧力、流量、ＨＶＬＰ噴霧ガン装置の圧力、流量、塗布速度及びノズルの種類は被覆基板のテキスチャ外観の変化を与える。例えば、塗料組成物は、基板に塗布した時にＡｒｍｓｔｒｏｎｇ　Ｗｏｒｌｄ社の提供した「Ｄｕｎｅ」製品ラインに実質的に等しい外観を示す。Ａｒｍｓｔｒｏｎｇ　Ｗｏｒｌｄ社の提供した「Ｃｉｒｒｕｓ」製品ラインのような他の仕上も本発明の塗料の塗布によって生成できる。
【００２６】
　必要なきめの表面外観を示す他に、基板は、本発明の塗料組成物を塗布したときに、通気抵抗及び隠蔽力のような必要な性能特性を示す。通気抵抗は、ＡＳＴＭのＣ５２２−８７法によって測定される。例えば、上記方法に従った本発明の塗料組成物を塗布したスクリムのような基板は、９００　ｍｓｋ　ｒａｙｌｓ以下の通気抵抗を示す。一実施態様における通気抵抗は約６００〜９００ｍｓｋ　ｒａｙｌｓの範囲内である。このレベルの通気抵抗を示す塗布スクリムは、フラットパネル・サウンドラジエ−タ用吸音表面として材料を使用するのに許容される速度で音をその材料を通過させることができる。
【００２７】
　図１に示すように、上記ＨＶＬＰ法を用いて本発明の塗料組成物をスクリム１６に塗布することができる。そのスクリム１６は織り又は不織りの繊維製にできる。例えば、スクリム１６はＯｗｅｎｓ−Ｃｏｒｎｉｎｇ社製の商品名「Ａ８０ＥＦ」又は「ＹＫ１１１」のようなガラス繊維である。スクリム１６はセルロ−ス、ポリプロピレン、ポリエチレン、ガラス、ポリエステル、ポリアミド、及びそれらの混合物製にすることもできる。未塗布スクリム１６は一般に６００　ｍｋｓ　ｒａｙｌｓ以下の通気抵抗値、並びに５．９２ｍｌ／ｃｍ2のテキスチャ値を示す。これに対して、塗布したスクリム１４は、９００ｍｋｓ　ｒａｙｌｓ以下の通気抵抗値、及び１０．７６ｍｌ／ｃｍ2のテキスチャ値を示す。一実施態様における塗布スクリム１４は、約６００〜９００ｍｋｓ　ｒａｙｌｓの範囲内の通気抵抗値、及び１０．７６〜３４．９８ｍｌ／ｃｍ2の範囲内のテキスチャ値を示す。そのテキスチャ値は、以下に示す実施例において検討されるテキスチャ体積試験法を使用して定量的に測定できる。
【００２８】
　一般に、鉱物繊維のような多孔質材料製の吸音パネルの吸音性能は、その表面の孔あけ、ホィ−ル磨耗、型押し又は浸食によって高められる。吸音パネルに典型的に必要なＮＲＣ値は約０．５である。これは、ＡＳＴＭ試験法のＣ４２３−８４ａにしたがった標準試験法であって、種々の周波数における音の吸着が測定される。しかしながら、従来の塗料は一般に、約１．９０ｃｍ厚さのパネルに塗布したとき十分な吸音透明性でないから、１つ以上のこれらの性能向上特徴をパネルに塗布しなければならない。これらの性能向上特徴無しに、この厚さの従来の塗布吸音パネルは、一般に必要な吸音性能特性を得ることができない。
【００２９】
　図２に示すように、本発明の塗料組成物を基板２２に直接塗布する、又は図１の塗布スクリム１４を図３に示す基板２２と組合わせることによって、パネルが約１．９０ｃｍ厚さ以下のときでも、パネルに環境騒音や音の必要な量を吸収させる吸音性能特性及び必要なテキスチャ−ド外観を有するパネルを成形できる。基板２２はパンチ孔、ホィ−ル磨耗、型押し及びエロ−ジョンを実質的に含まない。ここで使用する「パンチ孔、ホィ−ル磨耗、型押し及びエロ−ジョンを実質的に含まない」という語句は、これらの特徴のない又は吸音パネルの吸音性能に有利に影響を与えるのには不十分な量のこれらの特徴を有する吸音パネルを意味する。基板２２は約１．９０ｃｍまでの厚さを有する。そのパネルは、木材、鉱物、ガラス及びそれらの混合物から選択される繊維で作られ、前記の塗料組成物を塗布することができる。基板２２がパンチ孔、ホィ−ル磨耗、型押し及びエロ−ジョンを実質的に含まないときでも、塗布した吸音パネルは０．５０以上、好適には０．６５以上のＮＲＣ値、及び１０．７６ｍｌ／ｃｍ2以上、好適には１８．８３ｍｌ／ｃｍ2以上のテキスチャ値を示す。
【００３０】
　塗布スクリムも吊天井のＨＶＡＣ成分の隠蔽に使用できる、又は米国特許第６、３８６、３１５号に記載されているフラットパネネル・サウンドラジエ−タのようなフラットパネネル・サウンドラジエ−タの表として使用できる。塗布スクリムは、必要な通気抵抗を提供してフラットパネネル・サウンドラジエ−タの放射パネルによって発生する音をスクリムを通して周囲の空間に出す。９００　ｍｋｓ　ｒａｙｌｓ以下の通気抵抗が、そのサウンドラジエ−タによって発生する音を音質に影響を与えることなく周囲の空間に入れる。その上、そのスクリムは、吊天井内の他の吸音パネルと組合わせたときにそのサウンドラジエ−タが吊天井の一体的外観を損なわないようにフラットパネネル・サウンドラジエ−タにテキスチャ−ド外観を与える。
【００３１】
　その結果、図４に示した吊天井１０は複数の吸音パネル２４と少くとも１つのスクリム１４を含む。そのパネルは、吸音パネルに孔あけ、ホイ−ル磨耗、型押し、エロ−ジョン等のような吸音性能増強プロセスを受けないが、本発明の塗料をそれらの表面に塗布したときに０．５以上のＮＲＣ定格を示す図２及び図３に示した吸音パネル２２に前記プロセスを与えたパネルにすることができる。塗布スクリム１４及び吸音パネル２４は上記と実質的に同一の塗料組成物又は同一の前もって決めたテキスチャを提供して吊天井１０に一体的外観をもたらす異なる塗料組成物を塗布できる。複数の吸音パネル２４の各々及び塗布スクリム１４は、互いに約１２．９ｍｌ／ｃｍ2以内、好適には約５．３８ｍｌ／ｃｍ2以内であるテキスチャ値を示す。一実施態様における吸音パネル２４及び塗布スクリム１４は１８．８３〜３４．９８ｍｌ／ｃｍ2の範囲内のテキスチャ−値を示し、相互に５．３８ｍｌ／ｃｍ2以内である。
【実施例】
【００３２】
　次の実施例における塗料の成分は、一緒に混合して各塗料組成物を生成した。それらの塗料は次にパネル又はスクリムの表面に塗布した。次の表１は、異なる塗料組成物及び噴霧ガンの種類を使用した例を示す。塗布した基板の得られた吸音性能及び外観も示す。
【００３３】
【表１】
2004124094.tif 000003
【００３４】
　Ｓｐａｃｅｒｉｔｅ Ｓ−３は、Ａｌｃａ　Ｉｎｄｕｓｔｒｉａｌ　Ｃｈｅｍｉｃａｌｓ社から入手できる平均粒度が１ミクロンの三水和アルミニウムである。Ｈｙｄｒｏｃａｒｂ６０はＯＭＹＡ社からの平均粒度が２ミクロンの炭酸カルシウム製品である。ＴｉｐｕｒｅＲ
９６０はＤｕｐｏｎ社からの平均粒度が０．５ミクロンのルチル二酸化チタンである。ＧｅｏｔｅｘＴＸＳは、Ｈｕｂｅｒ社からの炭酸カルシウム製品であって、３０メッシュの篩で選別した平均粒度４５０ミクロンを有する。ＤＦ３０１５はＳｐｅｃｉａｌｔｙ　Ｍｉｎｅｒａｌｓ社からの平均粒度が２６０ミクロンのドロマイト石灰石である。Ａｉｒｆｌｅｘ４５３０はＡｉｒ　Ｐｒｏｄｕｃｔｓ社からのエチレン塩化ビニル・ラテックスである。
【００３５】
　また、別の実施例において、次の成分をベンチトップ分散ミキサ−を使用し、混合して塗料組成物を生成した。分散剤、脱泡剤及び殺生剤のような他の添加物をこの塗料に使用できる。
【００３６】
【表２】
2004124094.tif 000004
【００３７】
　塗料組成物の粘度は、全組成物の７６．３重量％の固形分で２３００ｃｐｓであった。その塗料組成物をＢｉｎｋｓ社の噴霧ガン（Ｍｏｄｅｌ　Ｍａｃｈ１ＳＬ，９０９ＶＴ流体先端、９０５空気先端）に接続された３．７８ＬのＢｉｎｋｓ社の圧力タンクに入れた。そのタンク圧力は０．３５ｋｇ／ｃｍ2に設定し、噴霧空気圧力は１．４ｋｇ／ｃｍ2に設定した。その塗料はＯｗｅｎｓ　Ｃｏｒｎｉｎｇ社のガラス繊維（ＹＫ１１１）スクリムの上に塗布して、Ｈｏｐｐａｃｋ社の炉内で１４９℃で５分間乾燥させた。仕上げたスクリムは７００ｍｋｓ　ｒａｙｌｓの通気抵抗を示した。その仕上げスクリムは金属枠の上に張り付けて、Ａｒｍｓｔｒｏｎｇ　Ｗｏｒｌｄ　Ｉｎｓｕｓｔｒｉｅｓ社の「Ｄｕｎｅ」吸音パネルによって囲まれた天井に取り付けた。この仕上げスクリムは、Ａｒｍｓｔｒｏｎｇ　Ｗｏｒｌｄ　Ｉｎｓｕｓｔｒｉｅｓ社の「Ｄｕｎｅ」吸音パネルと実質的に同じ外観であった。その仕上げスクリムのテキスチャ−は２５．３ｍｌ／ｃｍ2であり、「Ｄｕｎｅ」吸音パネルのテキスチャ−は２２ｍｌ／ｃｍ2であった。その仕上げスクリムは９８．２％の隠蔽力値を示した。
【００３８】
テキスチャ−容積試験：
　塗布及び未塗布のスクリム及び繊維板の試料を評価して各々の定量的テキスチャ−値を決定した。各試料は３０．５ｘ３０．５ｃｍに切断した。スクリム試料はそれぞれ３０．５ｘ３０．５ｃｍのフラット板にテ−プで張り付けた。それらの試料は、それぞれ試料をその場所に保持するために釘を受け入れるべく各面に穴あけした穴を有する２．５４ｘ２．５４ｃｍの硬木製の木材フレ−ム上に置いた。そのフレ−ムはその内側寸法が１９．２ｘ１９．２ｃｍであった。試料がそのフレ−ムにぴったり嵌まることが重要である。フレ−ムと試料は、試料面がフレ−ム最上部と平らになるようにフリップさせた。釘を穴に挿入して試料をその場所に保持した。そのフレ−ム及び試料を再びフリップして試料をフェ−スアップさせた。Ｐｏｔｔｅｒｓ　Ｉｎｄｕｓｔｒｉｅｓ社からの４０〜６０メッシュのガラスビ−ズをその試料の上に置いて薄層を作った。試料のテキスチャ−を完全に埋めるために直線定規を使用してガラスビ−ズを広げた。試料はしばしば軽く叩いてガラスビ−ズをテキスチャ内に落ち着かせた。小さなブラッシを使用してフレ−ムの縁から全てのビ−ズを穏やかに払い落とした。それらのビ−ズは板及びフレ−ムを軽く叩いてきれいな紙片に移した。板の裏側をかるく叩いて試料からビ−ズの全てを除去した。漏斗を使用してビ−ズをメスシリンダ−に注入した。そのシリンダ−は穏やかに叩いてビ−ズを沈降させた。そのビ−ズの体積を記録した。これらの試験結果は次の通りであった。
【００３９】
【表３】
2004124094.tif 000005
【００４０】
　割れ裂け目付け及び穴開け法を排除して、天井板の表面上のテキスチャは粗いから極めて細かい範囲までできる。この試験において、極めて粗いテキスチャは極めて大きな（２１．５２ｍｌ／ｃｍ2）容積を与えるが、極めて細かいテキスチャは極めて小さい（＜１０．７６ｍｌ／ｃｍ2）容積を与える。テキスチャ容積試験は均一または実質的に滑らかなテキスチャを定量するために利用することができる。用語「実質的に滑らか」は、測定される表面基板が一つの面を定義し、その表面の少なくとも５０％がその面と実質的に同一平面であって、その面を越えて表面から伸びる突起を実質的に含まないことを意味する。この試験が「実質的に滑らかな」テキスチャ−ド表面に使用されると、例えば、２、３の分散したピ−クから成るときには、試験は不正確で極めて大きな容積値を与えることになる。「Ｄｕｎｅ」テキスチャは細かく、「Ｃｉｒｒｕｓ」テキスチャは粗いけれども、テキスチャ−ド・ピ−クの周囲のオ−プンスペ−スが測定されるから定量的な結果は２つのテキスチャが類似する。従って、「Ｃｉｒｒｕｓ」テキスチャには少数の大きなスペ−スがあり、「Ｄｕｎｅ」テキスチャには多数の小さなスペ−スがある。
【００４１】
　表３に示すように、未塗布スクリム、未塗布サンダ−仕上げ鉱物繊維板及びＤｕｒａｂｉｒｉｔｅ塗布スクリムは、グリット、型押し、またはエロ−ジョン法を使用して模様付けされたＤｕｎｅ及びＣｉｒｒｕｓ塗布スクリムよりも著しく小さいテキスチャ値を示す。しかしながら、ＤｕｎｅまたはＣｉｒｒｕｓのテキスチャ−ド外観を作るために本発明の塗料を塗布したスクリムは、従来のテキスチャ−ド繊維板に匹敵するテキスチャ値を示す。従って、本発明の塗料の塗布は、従来のテキスチャ−ド・パネルと定量的にも視覚的にも事実上異ならないテキスチャ−ド外観を与える。その塗料組成物は、類似のテキスチャ値を与えるためにスクリム無しで繊維板に直接塗布することができる。
【００４２】
　本発明の塗料組成物を塗布した鉱物繊維板の試験も行った。その繊維板を白色にするために、テキスチャ−ド被膜を塗布する前にその鉱物繊維板に下塗りをした。下塗りをした鉱物繊維板のＮＲＣ値は約０．６５であった。次に下塗りをした鉱物繊維板に本発明の塗料組成物を塗布した。得られた繊維板は０．７０のＮＲＣ定格を示した。二重塗布した鉱物繊維板のテキスチャは２０．９ｍｌ／ｃｍ2であり、約０．３０のＮＲＣ値及び約２２ｍｌ／ｃｍ2テキスチャ値を有する従来のＤｕｎｅパネルと事実上異ならない。
【００４３】
隠蔽力
　隠蔽力は、Ｌｅｎｅｔａ社からの不透明度チャ−ト形式Ｎ２Ａのよな不透明度試験チャ−トの上にスクリムを配置して測定した。不透明度チャ−トはスクリムの明度を測定できる白色部と黒色部の両方を含む。隠蔽力は、黒色部の明度値を白色部の明度値で割ることによって決定される。
【００４４】
　ここに記載した実施態様の変化が本発明の範囲内で可能であることが当業者によって理解される。上記の実施態様及び多くの追加、削除、及び変更が、本発明の精神及び範囲を逸脱することなく当業者によって可能である。
【産業上の利用可能性】
【００４５】
　一般に吸音パネルを有する天井システムに利用でき、詳しくはフラットパネル・サウンドラジエ−タの吸音スクリム及び吸音パネル用塗料、及びこれら塗料の塗布方法に利用できる。
【図面の簡単な説明】
【００４６】
【図１】本発明の典型的な実施態様に従った塗布スクリムの横断面図である。
【図２】本発明の典型的な実施態様に従った塗布吸音パネルの横断面図である。
【図３】図１の塗布スクリムを吸音パネルに付加した塗布吸音パネルの横断面図である。
【図４】図１の塗布スクリムを含む吊天井の斜視図である。
【符号の説明】
【００４７】
　１０　　吊天井
　１４　　塗布スクリム
　１６　　スクリム
　１８　　塗料組成物
　２２　　基板
　２４　　吸音パネル
　２３　　円錐形入口
　２４　　出口部
【図１】
2004124094.tif 000006
【図２】
2004124094.tif 000007
【図３】
2004124094.tif 000008
【図４】
2004124094.tif 000009